(57)【要約】【課題】コンクリート構造体が優れた強度、特にコンクリート構造体の外部だけでなくコア部分が所定の設計基準強度（例えば１３０Ｎ／ｍｍ２）を満足する、シリカフュームスラリーを用いた高強度コンクリート組成物及びその製造方法を提供する。【解決手段】シリカフュームスラリーを用いた高強度コンクリート組成物は、低熱ポルトランドセメント、中庸熱ポルトランドセメント、シリカフュームスラリー、細骨材、粗骨材、混練水及び高性能ＡＥ減水剤を含むコンクリート組成物であって、該シリカフュームスラリーを構成するシリカフュームの含有割合は、低熱ポルトランドセメント及び中庸熱ポルトランドセメント及びシリカフュームの合計質量に対して８〜１５質量％、低熱ポルトランドセメントと中庸熱ポルトランドセメントとの配合割合が質量比で４：６〜６：４である。【選択図】なし【特許請求の範囲】
【請求項１】
低熱ポルトランドセメント、中庸熱ポルトランドセメント、シリカフュームスラリー、細骨材、粗骨材、混練水及び高性能ＡＥ減水剤を含むコンクリート組成物であって、該シリカフュームスラリーを構成するシリカフュームの含有割合は、低熱ポルトランドセメント及び中庸熱ポルトランドセメント及びシリカフュームの合計質量に対して８〜１５質量％、低熱ポルトランドセメントと中庸熱ポルトランドセメントとの配合割合が質量比で４：６〜６：４であることを特徴とする、シリカフュームスラリーを用いた高強度コンクリート組成物。
【請求項２】
請求項１記載の高強度コンクリート組成物において、さらに、該シリカフュームスラリー中の水と該混練水との総量が、低熱ポルトランドセメント及び中庸熱ポルトランドセメント及びシリカフュームの合計質量に対して１４〜１８質量％であることを特徴とする、シリカフュームスラリーを用いた高強度コンクリート組成物。
【請求項３】
請求項１又は２記載の高強度コンクリート組成物において、低熱ポルトランドセメントは、Ｃ２Ｓ量が５６±５質量％、粉末度が３４６０±３００ｃｍ２／ｇであり、中庸熱ポルトランドセメントはＣ３Ｓが４３±５質量％、粉末度が３４３０±３００ｃｍ２／ｇであることを特徴とする、シリカフュームスラリーを用いた高強度コンクリート組成物。
【請求項４】
低熱ポルトランドセメント、中庸熱ポルトランドセメント、粗骨材、細骨材、シリカフュームスラリー、高性能AE減水剤および水を混練してコンクリート組成物を調製するにあたり、低熱ポルトランドセメント、中庸熱ポルトランドセメント、粗骨材、細骨材、シリカフュームスラリー及び混練水を混練した後、高性能ＡＥ減水剤を投入して均一に混練し、該シリカフュームスラリーを構成するシリカフュームの配合を、低熱ポルトランドセメント及び中庸熱ポルトランドセメント及びシリカフュームの合計質量に対して８〜１５質量％とし、低熱ポルトランドセメントと中庸熱ポルトランドセメントとの配合を質量比で４：６〜６：４となるように調製して配合することを特徴とする、シリカフュームスラリーを用いた高強度コンクリート組成物の製造方法。
【請求項５】
請求項４記載の高強度コンクリート組成物の製造方法において、低熱ポルトランドセメント、中庸熱ポルトランドセメント、粗骨材、細骨材、シリカフュームスラリー及び混練水の配合は、細骨材全質量の２分の１質量の細骨材と低熱ポルトランドセメントと中庸熱ポルトランドセメントを混練し、次いで、残りの細骨材全質量の２分の１の質量の細骨材と粗骨材を投入して混練し、その後別途調製したシリカフュームスラリーと混練水とを投入して更に混練することを特徴とする、シリカフュームスラリーを用いた高強度コンクリート組成物の製造方法。
【請求項６】
請求項４又は５記載の高強度コンクリート組成物の製造方法において、該シリカフュームスラリー中の水と該混練水との総量が、低熱ポルトランドセメント及び中庸熱ポルトランドセメント及びシリカフュームの合計質量に対して１４〜１８質量％となるように調製して配合することを特徴とする、シリカフュームスラリーを用いた高強度コンクリート組成物の製造方法。
【請求項７】
請求項４〜６いずれかの項記載の高強度コンクリート組成物の製造方法において、低熱ポルトランドセメントが、Ｃ２Ｓ量が５６±５質量％、粉末度が３４６０±３００ｃｍ２／ｇであり、中庸熱ポルトランドセメントはＣ３Ｓが４３±５質量％、粉末度が３４３０±３００ｃｍ２／ｇであることを特徴とする、シリカフュームスラリーを用いた高強度コンクリート組成物の製造方法。
【発明の詳細な説明】
【技術分野】
【０００１】
本発明はシリカフュームスラリーを用いた高強度コンクリート組成物及びその製造方法に関し、特に標準養生強度だけでなくコンクリート構造体のコア強度においても高強度である、シリカフュームをスラリー化して使用して製造した高強度コンクリート組成物及びその製造方法に関するものである。
【背景技術】
【０００２】
従来より、コンクリートに混和する混和材としてシリカフュームがある。
かかるシリカフュームは、コンクリートに配合すると硬化体の緻密性が増大して、コンクリート強度および耐久性を向上することができること、結合材量が多く水結合材比が小さい場合に流動性が向上し施工性を改善できること、及び吹付けコンクリートにおけるリバウンド率が低下するなどの利点があるため、コンクリート用の混和材として好適に使用されている。
【０００３】
また、シリカフュームは超微粒子であるため、嵩密度が２００〜３００ｋｇ／ｍ３と小さく、大量輸送が困難であること等から、使用に際しては、水や分散剤を用いて予めスラリー状にしたシリカフュームスラリーを使用することが、特開平８−３３３１４４号（特許文献１）に、また、空気中での攪拌や水を添加した攪拌により嵩密度を高めた粒状シリカフューム、あるいはセメントと混合粉砕したシリカフュームセメントが特開平５−１４７９８４号（特許文献２）等に記載されている。
また、シリカフュームをレディーミクスコンクリート工場においてスラリー化して使用したコンクリートの製造方法および製造装置が特許第３９４７７４３号公報（特許文献３）、特許第３５２５０９９号公報（特許文献４）等に開示されている。
【０００４】
更に、高強度コンクリート組成物及びその製造方法として、特開２００８−２２２４８２号公報（特許文献５）には、普通ポルトランドセメント、早強ポルトランドセメント、高強度混和材、分散剤、骨材及び水を含む高強度遠心力成形用コンクリート組成物であって、普通ポルトランドセメントの石膏中の半水石膏割合が２０〜９５質量％、間隙相含有割合が１７〜２３質量％、ポルトランドセメント総量中の早強ポルトランドセメントの割合が２８〜８０質量％、ポルトランドセメント総量の単位量が５１０〜６９０ｋｇ／ｍ３であり、高強度混和材は無水石膏と非晶質シリカとを含み、無水石膏／非晶質シリカの質量比が１５／８５〜８５／１５であり、ポルトランドセメント総量１００質量部に対して高強度混和材を５〜２０質量部含み、分散剤がポリカルボン酸系分散剤であることを特徴とする高強度遠心力成形用コンクリート組成物が開示されている。
【０００５】
レディーミクストコンクリート工場において、シリカフュームをスラリー化して使用する製造・供給システム（特許３９４７７４３号公報（特許文献３）、特許３５２５０９９号公報（特許文献４））では、高強度コンクリートの配合設計において、コンクリート構造体の外部強度だけでなく内部のコア強度も高い設計基準強度、例えば１３０Ｎ／ｍｍ２以上を満足するものではない。コンクリート構造体のコア強度を高くするには、一般に水結合材比を極端に低くするため、施工性が低下する傾向にある。
また、コンクリート構造体を施工する際の環境温度によっても、強度が左右されるという問題がある。
【先行技術文献】
【特許文献】
【０００６】
【特許文献１】特開平８−３３３１４４号
【特許文献２】特開平５−１４７９８４号
【特許文献３】特許第３９４７７４３号公報
【特許文献４】特許第３５２５０９９号公報
【特許文献５】特開２００８−２２２４８２号公報
【発明の概要】
【発明が解決しようとする課題】
【０００７】
本発明の目的は、コンクリート構造体が優れた強度、特に標準養生強度だけでなくコンクリート構造体のコア強度が所定の設計基準強度（例えば１３０Ｎ／ｍｍ２）を満足する、シリカフュームスラリーを用いた高強度コンクリート組成物及びその製造方法を提供することである。
さらに、本発明の目的は、冬期、標準期、夏期における環境温度においても、特に冬期において、優れた上記強度を有する、シリカフュームスラリーを用いた高強度コンクリート組成物及びその製造方法を提供することである。
【課題を解決するための手段】
【０００８】
本発明は、冬期、標準期、夏期の所定温度において、低熱ポルトランドセメントと中庸熱ポルトランドセメントが特定の配合割合で配合され、かつ、配合されるシリカフュームスラリー中のシリカフュームが特定の配合割合で配合されること等で、上記課題を解決できることを見出し、水結合材比が極端に低くなることを防ぎ、施工性が低下することがない、高強度コンクリート組成物及びその製造方法である。
【０００９】
本発明の高強度コンクリート組成物は、低熱ポルトランドセメント、中庸熱ポルトランドセメント、シリカフュームスラリー、細骨材、粗骨材、混練水及び高性能ＡＥ減水剤を含むコンクリート組成物であって、該シリカフュームスラリーを構成するシリカフュームの含有割合は、低熱ポルトランドセメント及び中庸熱ポルトランドセメント及びシリカフュームの合計質量に対して８〜１５質量％、低熱ポルトランドセメントと中庸熱ポルトランドセメントとの配合割合が質量比で４：６〜６：４であることを特徴とする、シリカフュームスラリーを用いた高強度コンクリート組成物である。
【００１０】
好適には、上記本発明の高強度コンクリート組成物において、さらに、該シリカフュームスラリー中の水と該混練水との総量が、低熱ポルトランドセメント及び中庸熱ポルトランドセメント及びシリカフュームの合計質量に対して１４〜１８質量％であることを特徴とするものである。
さらに好適には、上記本発明の高強度コンクリート組成物において、低熱ポルトランドセメントは、Ｃ２Ｓ量が５６±５質量％、粉末度が３４６０±３００ｃｍ２／ｇであり、中庸熱ポルトランドセメントはＣ３Ｓが４３±５質量％、粉末度が３４３０±３００ｃｍ２／ｇであることを特徴とするものである。
【００１１】
本発明の高強度コンクリート組成物の製造方法は、低熱ポルトランドセメント、中庸熱ポルトランドセメント、粗骨材、細骨材、シリカフュームスラリー、高性能ＡＥ減水剤および水を混練してコンクリート組成物を調製するにあたり、低熱ポルトランドセメント、中庸熱ポルトランドセメント、粗骨材、細骨材、シリカフュームスラリー及び混練水を混練した後、高性能ＡＥ減水剤を投入して均一に混練し、該シリカフュームスラリーを構成するシリカフュームの配合を、低熱ポルトランドセメント及び中庸熱ポルトランドセメント及びシリカフュームの合計質量に対して８〜１５質量％とし、低熱ポルトランドセメントと中庸熱ポルトランドセメントとの配合を質量比で４：６〜６：４となるように調製して配合することを特徴とする、シリカフュームスラリーを用いた高強度コンクリート組成物の製造方法である。
【００１２】
好適には、上記本発明の高強度コンクリート組成物の製造方法において、低熱ポルトランドセメント、中庸熱ポルトランドセメント、粗骨材、細骨材、シリカフュームスラリー及び混練水の配合は、細骨材全質量の２分の１質量の細骨材と低熱ポルトランドセメントと中庸熱ポルトランドセメントを混練し、次いで、残りの細骨材全質量の２分の１の質量の細骨材と粗骨材を投入して混練し、その後別途調製したシリカフュームスラリーと混練水とを投入して更に混練することを特徴とする。
【００１３】
また好適には、上記本発明の高強度コンクリート組成物の製造方法において、該シリカフュームスラリー中の水と該混練水との総量が、低熱ポルトランドセメント及び中庸熱ポルトランドセメント及びシリカフュームの合計質量に対して１４〜１８質量％となるように調製して配合することを特徴とする。
さらに好適には、上記高強度コンクリート組成物の製造方法において、低熱ポルトランドセメントが、Ｃ２Ｓ量が５６±５質量％、粉末度が３４６０±３００ｃｍ２／ｇであり、中庸熱ポルトランドセメントはＣ３Ｓが４３±５質量％、粉末度が３４３０±３００ｃｍ２／ｇであることを特徴とする。
【発明の効果】
【００１４】
本発明のシリカフュームスラリーを用いた高強度コンクリート組成物は、優れた強度、特に標準養生強度だけでなく、コンクリート構造体のコア強度が所定の設計基準強度（例えば１３０Ｎ／ｍｍ２、好適には１５０Ｎ／ｍｍ２）を満足することが可能となる。
また冬期、標準期（春期、秋期）、夏期における環境温度においても、特に冬期において、優れた前記強度を有するコンクリート組成物とすることができる。
本発明のシリカフュームスラリーを用いた高強度コンクリート組成物の製造方法は、上記本発明の高強度コンクリート組成物を効率よく有効に製造することができる。
【図面の簡単な説明】
【００１５】
【図１】簡易断熱養生の概要を示す概略図である。
【図２】冬期におけるコンクリート供試体の簡易断熱養生時の温度履歴を示す線図である。
【図３】簡易断熱養生供試体の圧縮強度と、模擬構造体のコア部分の圧縮強度との関係を示す線図である。
【発明を実施するための形態】
【００１６】
本発明のシリカフュームスラリーを用いた高強度セメント組成物は、低熱ポルトランドセメント、中庸熱ポルトランドセメント、シリカフュームスラリー、細骨材、粗骨材及び混練水を含むコンクリート組成物であって、該シリカフュームスラリーを構成するシリカフュームの含有割合は、低熱ポルトランドセメント及び中庸熱ポルトランドセメント及びシリカフュームの合計質量に対して８〜１５質量％、低熱ポルトランドセメントと中庸熱ポルトランドセメントとの配合割合が質量比で４：６〜６：４である。
【００１７】
このような構成とすることで、コンクリート構造体の内部、即ちコア部分の強度を材齢９１日後に１３０Ｎ／ｍｍ２以上、好ましくは１５０Ｎ／ｍｍ２以上とし、所定の温度（環境温度）において高い圧縮強度を発現することができるコンクリート組成物を得ることができる。
【００１８】
本発明のコンクリート組成物には、低熱ポルトランドセメントと中庸熱ポルトランドセメントとが使用される。
低熱ポルトランドセメントと中庸熱ポルトランドセメントの配合割合は、質量比で４：６〜６：４である。
この配合割合であると、所定の温度において、材齢９１日後のコンクリート構造体のコア部分の圧縮強度が最大となる。
【００１９】
該低熱ポルトランドセメントは、Ｃ２Ｓ量が５６±５質量％、粉末度が３４６０±３００ｃｍ２／ｇであり、中庸熱ポルトランドセメントはＣ３Ｓが４３±５質量％、粉末度が３４３０±３００ｃｍ２／ｇであるものを使用することが好ましい。
これにより、標準期（春期、秋期）のみならず、冬期においても高強度が比較的早期材齢において容易に得られると共に、夏期においても強度の頭打ちがなく高強度が確保されるという効果が得られる。
【００２０】
なお、上記Ｃ２Ｓ量はＪＩＳ  Ｒ  ５２０２『ポルトランドセメントの化学分析法』によって、セメント中の酸化カルシウム（ＣａＯ）、二酸化ケイ素（ＳｉＯ２）、酸化アルミニウム（Ａｌ２Ｏ３）、酸化第二鉄（Ｆｅ２Ｏ３）、三酸化硫黄（ＳＯ３）の各質量割合（％）を、ＪＣＡＳ（セメント協会標準試験方法）I−０１−１９９７『遊離酸化カルシウムの定量方法』によってｆ．ＣａＯ（遊離酸化カルシウム）の質量割合（％）を求め、次式で示されるボーグ式より算定した。
Ｃ３Ｓ＝（４．０７×（ＣａＯ−ｆ．ＣａＯ））−（７．６０×ＳｉＯ２）−（６．７２×Ａｌ２Ｏ３）−（１．４３×Ｆｅ２Ｏ３）−（２．８５×ＳＯ３）
Ｃ２Ｓ＝（２．８７×ＳｉＯ２）−（０．７５４×Ｃ３Ｓ）
Ｃ３Ａ＝（２．６５×Ａｌ２Ｏ３）−（１．６９×Ｆｅ２Ｏ３）
Ｃ４ＡＦ＝（３．０４×Ｆｅ２Ｏ３）
粉末度は、ＪＩＳ  Ｒ  ５２０１『セメントの物理試験方法』にしたがって測定した。
【００２１】
また、シリカフュームは、低熱ポルトランドセメント及び中庸熱ポルトランドセメント及びシリカフュームの合計質量に対して８〜１５質量％の割合で配合される。
この配合割合で含有されると、コンクリートの流動性が大きく施工性が良好となるとともに高強度が得られるという利点がある。なお、低熱ポルトランドセメント及び中庸熱ポルトランドセメント及びシリカフュームを結合材というものとする。
また、シリカフュームは、ＪＩＳ規格（ＪＩＳ  Ａ  ６２０７）に規定される「コンクリート用シリカフューム」の品質規格を満足するものである。
【００２２】
好適には、該シリカフュームスラリー中の水と該混練水との総量が、低熱ポルトランドセメント及び中庸熱ポルトランドセメント及びシリカフューム（結合材）の合計質量に対して１４〜１８質量％であることが好ましく、コンクリート組成物が更に高強度となるとともに、水結合材比が極端に低くなることを防ぎ、施工性が低下することがないからである。
また高性能ＡＥ減水剤の組成は、特に限定されず、任意のものを用いることができる。
【００２３】
本発明のシリカフュームを用いた高強度コンクリート組成物の調製を、以下に説明する。
本発明の高強度コンクリートの製造方法は、低熱ポルトランドセメント、中庸熱ポルトランドセメント、粗骨材、細骨材、シリカフュームスラリー、高性能ＡＥ減水剤および水を混練してコンクリート組成物を調製するにあたり、低熱ポルトランドセメント、中庸熱ポルトランドセメント、粗骨材、細骨材、シリカフュームスラリー及び混練水を混練した後、高性能ＡＥ減水剤を投入して均一に混練し、該シリカフュームスラリーを構成するシリカフュームの配合を、低熱ポルトランドセメント及び中庸熱ポルトランドセメント及びシリカフュームの合計質量に対して８〜１５質量％とし、低熱ポルトランドセメントと中庸熱ポルトランドセメントとの配合を質量比で４：６〜６：４となるように調製して配合する、シリカフュームスラリーを用いた高強度コンクリート組成物の製造方法である。
【００２４】
低熱ポルトランドセメント、中庸熱ポルトランドセメント、粗骨材、細骨材、シリカフュームスラリーおよび水の配合順序は特に限定されないが、好ましくは、例えば、細骨材全質量の２分の１質量の細骨材と低熱ポルトランドセメントと中庸熱ポルトランドセメントを混練し、次いで、残りの細骨材全質量の２分の１の質量の細骨材と粗骨材を投入して混練し、次いで別途調製したシリカフュームスラリーと混練水とを投入して更に混練することが練混ぜ効率の点から望ましく、その後高性能ＡＥ減水剤を投入して均一に混練してコンクリート組成物を調製する。
【００２５】
上記低熱ポルトランドセメント、中庸熱ポルトランドセメントの配合量は、それぞれ別の計量器でＪＩＳ  Ａ  ５３０８で許容された誤差内に収まるように計量する。同様に別途計量した細骨材、粗骨材、水、シリカフュームスラリー、高性能ＡＥ減水剤とを、上記した順序でミキサ内で混合し、負荷電力値が一定になるまで練り混ぜることで、高強度コンクリート組成物を製造することができる。
【００２６】
シリカフュームは、シリカフュームと水とを混合して別途調製したシリカフュームスラリーとしてコンクリート組成物に添加し、高性能ＡＥ減水剤と配合するタイミングをずらすことで（時差投入）、シリカフュームがコンクリート中に均一に分散され、高性能ＡＥ減水剤とシリカフュームとが可塑化することなく、流動性を確保することができる。
【００２７】
ここで、本発明の高強度コンクリート組成物によるコンクリート構造体のコアの圧縮強度については、以下に説明する簡易断熱養生コンクリート供試体の圧縮強度を測定することで、コア強度が明らかになるものである。
具体的には、図１に概略を示すように、厚さ２００ｍｍの発泡スチロール断熱材（発泡倍率５５倍、（有）長沼化成）で全面を覆っている６４５×６４５×２３０ｍｍの空間内に、コンクリート組成物を打ち込んで得られたΦ１０ｃｍ×高さ２０ｃｍの各コンクリート供試体を格納設置し、コンクリート供試体が格納設置された該空間の隙間を発泡ビーズ（発泡倍率５５倍，（有）長沼化成）で埋めて簡易断熱養生を行ない、簡易断熱養生コンクリート供試体とする。
【００２８】
一例として、冬期（温度１０℃）において、低熱ポルトランドセメントと中庸熱ポルトランドセメントの質量混合比を、１００：０、８０：２０、６０：４０、５０：５０、４０：６０、２０：８０、０：１００とし、シリカフューム混合率が１２％、水結合材比が１４％である簡易断熱養生コンクリート供試体が受けた温度履歴の結果を図２に示す。なお、温度測定は、簡易断熱養生中のコンクリート供試体にＪＩＳ  Ｃ  １６０２のＴ熱電対を用いて測定したものである。
但し、シリカフューム混合率とは、［シリカフューム（ＳＦ）／（低熱ポルトランドセメント（ＣＬ）＋中庸熱ポルトランドセメント（ＣＭ）＋シリカフューム（ＳＦ））］×１００（質量％）を意味し、水結合材比とは、水／（ＣＬ＋ＣＭ＋シリカフューム（ＳＦ））］×１００（質量％）を意味する。
【００２９】
図２に示す温度履歴を受けた簡易断熱養生コンクリート供試体の圧縮強度と、１ｍ角（立方体）の模擬コンクリート構造体（後述する実施例の評価試験に記載する標準養生コンクリート供試体と同様の方法で製造したコンクリート構造体）から採取したコアの圧縮強度との関係を図３に示す。図３より、両者は良好な相関関係にあることがわかる。
なお、コア強度とは、コアマシンによって１ｍ角の前記模擬構造体からφ１００ｍｍの円柱状コアを１０００ｍｍ切り出し、高さ２００ｍｍに成形した３本の円柱供試体の圧縮強度の平均値である。
従って、簡易断熱養生コンクリート試験体の圧縮強度は、実際のコンクリート構造体のコア部分の圧縮強度を表すと考えられ、かかる簡易断熱養生を行うことで、実際のコンクリート構造体のコア部分の強度を測定することが可能となる。
【００３０】
本発明のコンクリート組成物は、シリカフュームスラリーを使用したコンクリート組成物であって、簡易断熱養生によるコンクリート供試体で測定した圧縮強度、即ちコンクリート構造体のコア部分の強度が、最も高くなるコンクリート組成物である。
【実施例】
【００３１】
本発明を次の実施例及び比較例により説明するが、これらに限定されるものではない。
使用材料
・低熱ポルトランドセメント（ＣＬ）：住友大阪セメント株式会社製、Ｃ２Ｓ量が５６±５％，粉末度が３４６０±３００ｃｍ２／ｇ
・中庸熱ポルトランドセメント（ＣＭ）：住友大阪セメント株式会社製、Ｃ３Ｓ量が４３±５％，粉末度が３４３０±３００ｃｍ２／ｇ
・シリカフューム（ＳＦ）：エルケム・ジャパン株式会社製で、ＪＩＳ  Ａ  ６２０７を満足するものであり、密度２．２０ｇ／ｃｍ３、比表面積１７．９ｍ２／ｇ、ＳｉＯ２量９４質量％
・細骨材（Ｓ）：茨城県桜川産硬質砂岩砕砂で、ＪＩＳ  Ａ  ５００５を満足するものであり、密度２．５７ｇ／ｃｍ３、粒形判定実積率５７％、粗粒率２．９７、吸水率１．５％
・粗骨材（Ｇ）：茨城県桜川産硬質砂岩砕石２００５でＪＩＳ  Ａ  ５００５を満足するものであり、密度２．６５ｇ／ｃｍ３、実積率６１％，粗粒率６．４０，吸水率０．７％
・水（Ｗ）：水道水
・混和剤（Ａｄ）：高性能ＡＥ減水剤（チューポールＳＳＰ−１０４：竹本油脂株式会社製）
【００３２】
上記各使用材料を用いてコンクリート組成物を製造した。
具体的には、下記表１〜５に示す配合量となるように、まず細骨材全質量の２分の１質量の細骨材と低熱ポルトランドセメントと中庸熱ポルトランドセメントを混練し、次いで、残りの細骨材全質量の２分の１の質量の細骨材と粗骨材を投入して混練し（例えば１５秒間の空練り）、次いで別途調製したシリカフュームスラリーと混練水とを投入して更に混練し（例えば２０秒以上）、その後高性能ＡＥ減水剤を投入して（時差投入）、均一に混練して、例えば負荷電力値が一定になるまで混練して、各コンクリート組成物を得た。
なお、高性能ＡＥ減水剤は、各コンクリート組成物のスランプフロー値が、ＪＩＳ  Ａ  １１５０（コンクリートのスランプフロー試験方法）で測定して７０±７．５ｃｍとなるように調整して配合した。
【００３３】
下記表１〜５中、Ｂは低熱ポルトランドセメント（ＣＬ）と中庸熱ポルトランドセメント（ＣＭ）とシリカフューム（ＳＦ）の合計質量（ｋｇ）を表し、シリカフューム混合率とは、［シリカフューム（ＳＦ）／（ＣＬ＋ＣＭ＋シリカフューム（ＳＦ））］×１００（質量％）を意味する。
また、ｓは細骨材の体積、ａは全骨材の体積であり、細骨材率（％）は、［ｓ（細骨材（Ｓ））／ａ（細骨材（Ｓ）＋粗骨材（Ｇ））］×１００（体積％）を意味する。
水結合材比（Ｗ／Ｂ）は、［水／（ＣＬ＋ＣＭ＋シリカフューム（ＳＦ））］×１００（質量％）を意味する。
また、季節として、標準期は温度２５℃、夏季は温度３０℃、冬期は温度１０℃を意味する。
なお、表５は、季節として冬期（温度１０℃）におけるものである。
【００３４】
【表１】
2011148647.tif 000002
【００３５】
【表２】
2011148647.tif 000003
【００３６】
【表３】
2011148647.tif 000004
【００３７】
【表４】
2011148647.tif 000005
【００３８】
【表５】
2011148647.tif 000006
【００３９】
（評価試験）
（１）コンクリート供試体
・標準養生コンクリート供試体
上記各コンクリート組成物を用いてΦ１０ｃｍ×高さ２０ｃｍのブリキの型枠に打ち込んで、２０℃で２４時間静置し、その後脱型して、２０℃の水中で養生させて各標準養生コンクリート供試体とした。
【００４０】
・簡易断熱養生コンクリート供試体
図１に概略を示すように、厚さ２００ｍｍの発泡スチロール断熱材（発泡倍率５５倍、（有）長沼化成）で全面を覆っている６４５×６４５×２３０ｍｍの空間内に、上記各コンクリート組成物を打ち込んで得られたΦ１０ｃｍ×高さ２０ｃｍの各コンクリート供試体を格納設置した。
各コンクリート供試体が格納設置された該空間の隙間を発泡ビーズ（発泡倍率５５倍、（有）長沼化成）で埋めて簡易断熱養生を行ない、簡易断熱養生コンクリート供試体とした。
なお、図１（ａ）は、簡易断熱養生の状態を概略的に示す平面図、図１（ｂ）は、簡易断熱養生の状態を概略的に示す断面図である。
【００４１】
（２）圧縮強度
上記表１〜５の各コンクリート組成物を用いて製造した、前記標準養生コンクリート供試体及び前記簡易断熱養生コンクリート供試体について、圧縮強度を測定し、その結果を、下記表６〜９に示す。但し、表６〜８は、上記表１〜４に示す配合割合で調製したコンクリート組成物を用いた供試体、表９は、上記表５に示す配合割合で調製したコンクリート組成物を用いた供試体である。
また、圧縮強度は、ＪＩＳ  Ａ  １１０８「コンクリートの圧縮強度試験方法」に準じて測定した。
ここで、上記したように、簡易断熱養生コンクリート供試体の圧縮強度は、コンクリート構造体のコア強度（内部強度）にほぼ等しい値が得られる値として、簡易断熱養生コンクリート供試体の圧縮強度に相当するものである。
【００４２】
【表６】
2011148647.tif 000007
【００４３】
【表７】
2011148647.tif 000008
【００４４】
【表８】
2011148647.tif 000009
【００４５】
上記表６〜８より、本発明のコンクリート組成物による供試体は、実際のコンクリート構造体のコア強度にほぼ等しい値が得られる簡易断熱養生において、所定の温度において最も高い圧縮強度が得られていることがわかる。
【００４６】
【表９】
2011148647.tif 000010
【００４７】
上記表９より、シリカフュームの結合材（セメント及びシリカフューム）に対する混合率が５％および２０％の場合は圧縮強度が小さいことから、高強度を得るためにはシリカフュームの結合材に対する混合率は８〜１５質量％が好ましいことがわかる。
なお、シリカフューム混合率が５質量％ではシリカフュームの量が不足してセメントを十分に分散できず、またシリカフューム混合率が２０質量％だと十分な流動性が得られず、その不十分な流動性を得るのに多量の高性能ＡＥ減水剤が必要となり、セメントの水和に何らかの障害が発生すること等によって、他のシリカフューム混合率のコンクリート供試体と比較して圧縮強度が低下したと考えられる。
【産業上の利用可能性】
【００４８】
本発明のコンクリート組成物は、コンクリート構造体内部のコア強度の強度発現性が優れているため、大型のコンクリート構造体、例えば高層建築物、橋梁等の建築、土木分野において従来適用されていたコンクリート構造体に有効に適用することができる。
【図１】
2011148647.tif 000011
【図２】
2011148647.tif 000012
【図３】
2011148647.tif 000013